(57)【要約】      （修正有）【課題】適度な粘性を有し、塗工性および焼成性の双方に優れたペースト組成物、該ペースト組成物を用いた焼成体の製造方法、ならびに焼成体を提供する。【解決手段】下記一般式（１）で表され、特定の単量体（ａ）の構成単位（Ａ）を２０〜１００モル％含有する（メタ）アクリル系（共）重合体を含むことを特徴とするペースト組成物が提供される。2018104708.tif 000014（式中、Ｒ1はＨまたはＣＨ３を表し、Ｒ2はＸ＜１３．５Å、Ｙ＞６．１５Åの径を有し、体積が８０Å3より大きい基（Xは長辺方向の長さ、Yは短辺方向の長さを表す。）であり、かつ、前記単量体（ａ）に由来する基であり、ｎは５〜２０００の数を表す。）【選択図】なし【特許請求の範囲】
【請求項１】
下記一般式（１）で表され、２−ヒドロキシイソブチル（メタ）アクリレート、２−ヒドロキシイソプロピル（メタ）アクリレート、２，２，４−トリメチル−３−ヒドロキシペンチル（メタ）アクリレート、シクロヘキサンジメタノールモノ（メタ）アクリレート、２−（メタ）アクリロイロキシエチルヘキサヒドロフタル酸、ペンタメチルピペリジル（メタ）アクリレート、テトラメチルピペリジル（メタ）アクリレート、２，２−ジメチル−３−ヒドロキシプロピル（メタ）アクリレート、ヒドロキシシクロヘキシル（メタ）アクリレート、４−（メタ）アクリロイルオキシ−２，２，６，６−テトラメチルピペリジン、およびジシクロペンテニル（メタ）アクリレートと無水マレイン酸の反応物から選ばれる少なくとも１種の単量体（ａ）の構成単位（Ａ）を２０〜１００モル％含有する（メタ）アクリル系（共）重合体を含むことを特徴とするペースト組成物。
【化１】
2018104708.tif 000013
（式中、Ｒ1は水素原子またはメチル基を表し、Ｒ2はＸ＜１３．５Å、Ｙ＞６．１５Åの径を有し、体積が８０Å3より大きい基（ここで、Xは長辺方向の長さを表し、Yは短辺方向の長さを表す。）であって、かつ、前記単量体（ａ）に由来する基であり、ｎは５〜２０００の数を表す。）
【請求項２】
前記（メタ）アクリル系（共）重合体が、（メタ）アクリル酸メチル、（メタ）アクリル酸エチル、（メタ）アクリル酸イソブチル、（メタ）アクリル酸ｎ−ブチル、（メタ）アクリル酸ラウリル、（メタ）アクリル酸スチリル、スチレン、ビニル化合物、（メタ）アクリル酸、無水マレイン酸、２−メタクリロイロキシエチルコハク酸、２−（メタ）アクリロイロキシエチルフタル酸、アセトアセトキシ（メタ）アクリレート、Ｎ，Ｎ−ジメチルアミノエチル（メタ）アクリレート、Ｎ，Ｎ−ジエチルアミノエチル（メタ）アクリレート、（メタ）アクリルアミド、２−（メタ）アクリロイロキシエチルアシッドホスフェート、２−（メタ）アクリルアミド−２−メチルプロパンスルホン酸、２−ヒドロキシエチルメタクリレート、２−ヒドロキシ−ｎ−プロピル（メタ）アクリレート、３−ヒドロキシ−ｎ−プロピル（メタ）アクリレート、３−ヒドロキシブチル（メタ）アクリレート、４−ヒドロキシブチル（メタ）アクリレート、３−メチル−３−ヒドロキシブチル（メタ）アクリレート、１，１−ジメチル−３−ヒドロキシブチル（メタ）アクリレート、１，３−ジメチル−３−ヒドロキシブチル（メタ）アクリレート、２−エチル−３−ヒドロキシヘキシル（メタ）アクリレート、ポリエチレングリコールモノ（メタ）アクリレートおよびポリプロピレングリコールモノ（メタ）アクリレートから選ばれる少なくとも１種の単量体（ｃ）の構成単位（Ｃ）をさらに含有する、請求項１に記載のペースト組成物。
【請求項３】
前記（メタ）アクリル系（共）重合体は、前記単量体（ａ）を２０モル％以上１００モル％未満含有し、前記単量体（ｃ）を含有する単量体成分の共重合体である、請求項２に記載のペースト組成物。
【請求項４】
前記（メタ）アクリル系（共）重合体のＳＰ値が７〜１０である、請求項１〜３のいずれか１項に記載のペースト組成物。
【請求項５】
前記（メタ）アクリル系（共）重合体の重量平均分子量が１，０００〜２００，０００である、請求項１〜４のいずれか１項に記載のペースト組成物。
【請求項６】
溶剤と、無機粉末または分散剤とをさらに含む、請求項１〜５のいずれか１項に記載のペースト組成物。
【請求項７】
前記（メタ）アクリル系（共）重合体および前記溶剤が下記式（５）の関係を満たす、請求項６に記載のペースト組成物。
|（前記（メタ）アクリル系（共）重合体のＳＰ値）−（前記溶剤のＳＰ値）|≦２
・・・（５）
【請求項８】
積層セラミックコンデンサーのグリーンシートの製造のために使用される、請求項１〜７のいずれか１項に記載のペースト組成物。
【請求項９】
請求項１〜８のいずれか１項に記載のペースト組成物を基材に塗布する工程と、
塗布された前記ペースト組成物を乾燥させる工程と、
乾燥させた前記ペースト組成物を含む基材を焼成する工程と、
を含む、焼成体の製造方法。
【請求項１０】
請求項９に記載の焼成体の製造方法によって得られる焼成体。
【発明の詳細な説明】
【技術分野】
【０００１】
本発明は、ペースト組成物、ならびに焼成体およびその製造方法に関する。
【背景技術】
【０００２】
導電性粉末、セラミック粉末等の無機粒子を含むペースト組成物は、様々な形状の焼結体を得るために用いられている。例えば、導電性粉末を含む導電性ペースト組成物は、回路形成やコンデンサーの製造等に用いられている。また、セラミック粉末を含むセラミックペースト組成物やガラス粉末を含むガラスペースト組成物は、プラズマディスプレイパネル（ＰＤＰ）の誘電体層や積層セラミックコンデンサー（ＭＬＣＣ）の製造、蛍光表示管等に用いられている。さらに、ＩＴＯを含むペースト組成物は、ＰＤＰ、液晶ディスプレイパネル（ＬＣＤ）、太陽電池パネル駆動部の回路形成等を製造するための透明電極材料等に用いられている。加えて、蛍光体を含むペースト組成物は、無機エレクトロルミネッセンス（ＥＬ）素子、ＰＤＰ等に用いられ、銀を含むペースト組成物は、太陽電池、ＬＥＤ等に用いられている。これらの無機粒子含有ペースト組成物は、近年需要が急速に高まりつつある。
【０００３】
これらの無機粒子含有ペースト組成物は、例えば、スクリーン印刷、ダイコート印刷、ドクターブレード印刷、ロールコート印刷、オフセット印刷、グラビア印刷、フレキソ印刷、インクジェット印刷、ディスペンス印刷等を用いた塗布法、シート状に加工するためのキャスティング法等により所定の形状に加工した後、焼成することにより、所望の形状の焼結体を得ることができる。
【０００４】
また、誘電体層（例えば、ＭＬＣＣ）を製造する際に用いる無機粒子含有ペースト組成物には、バインダとしてエチルセルロース（ＥＣ）やポリビニルブチラール（ＰＶＢ）が多く用いられる。ＥＣやＰＶＢを含むペースト組成物は一般に、塗工性および無機粒子の分散性は良好であるが、焼成性が悪いことが知られている。特に、近年のコンデンサーの小型化に伴い、ペースト組成物の性能向上が求められている。
【先行技術文献】
【特許文献】
【０００５】
【特許文献１】特開２０１２−１２９１８１
【発明の概要】
【発明が解決しようとする課題】
【０００６】
本発明は、適度な粘性を有し、かつ、塗工性および焼成性に優れたペースト組成物、該ペースト組成物を用いた焼成体の製造方法、および該製造方法により得られる焼成体を提供する。
【課題を解決するための手段】
【０００７】
本願発明者は、側鎖に所定の大きさの官能基を有する（メタ）アクリル系（共）重合体を含むペースト組成物が、適度な粘性を有し、かつ、塗工性および焼成性を両立させることができることを見出した。
１．本発明の一態様に係るペースト組成物は、下記一般式（１）で表される構成単位（Ａ）を２０〜１００モル％含有する（メタ）アクリル系（共）重合体を含むことを特徴とする。
【０００８】
【化１】
2018104708.tif 000002
（式中、Ｒ1は水素原子またはメチル基を表し、Ｒ2はＸ＜１３．５Å、Ｙ＞６．１５Åの径を有し、体積が８０Å3より大きい基（ここで、Xは長辺方向の長さを表し、Yは短辺方向の長さを表す。）であって、かつ、水素結合性を有する官能基、アルコキシ基を有する基、またはアリールオキシ基を有する基であり、ｎは５〜２０００の数を表す。）
本発明において、「水素結合性を有する官能基」とは、水素結合を形成する性質を有する基のことをいう。また、本発明において「（メタ）アクリル」とは、「アクリルまたはメタクリル」を意味し、「（共）重合体」とは、重合体または共重合体を意味する。また、「（メタ）アクリル系共重合体」とは、共重合体中に単量体単位として、（メタ）アクリル酸、（メタ）アクリル酸の塩、および（メタ）アクリル酸エステルから選ばれる少なくとも１種が５０モル％以上含まれている共重合体をいう。
２．上記１に記載のペースト組成物において、前記（メタ）アクリル系（共）重合体は、下記一般式（２）で表される単量体（ａ）を２０〜１００モル％含有する単量体成分の系（共）重合体であることができる。
【０００９】
【化２】
2018104708.tif 000003
（式中、Ｒ1およびＲ2は、上記一般式（１）におけるＲ1およびＲ2と同義である。）
３．上記１に記載のペースト組成物において、前記（メタ）アクリル系共重合体が、下記一般式（３）で表される構成単位（Ｂ）をさらに含むことができる。
【００１０】
【化３】
2018104708.tif 000004
（式中、Ｒ3は水素原子またはメチル基を表し、Ｒ4はＸ＜１３．５Å、Ｙ＞６．１５Åの径を有し、体積が８０Å3より大きい基（ここで、Xは長辺方向の長さを表し、Yは短辺方向の長さを表す。）であって、かつ、水素結合性を有する官能基、アルコキシ基を有する基、およびアリールオキシ基のいずれも有さない基を表し、ｍは５〜１５００の数を表す。）
４．上記２に記載のペースト組成物において、前記単量体成分中における前記単量体（ａ）および下記一般式（４）で表される単量体（ｂ）の総量が７０〜１００モル％であることができる。
【００１１】
【化４】
2018104708.tif 000005
（式中、Ｒ3およびＲ4は、上記一般式（３）におけるＲ3およびＲ4と同義である。）
５．上記１ないし４のいずれか１項に記載のペースト組成物において、前記水素結合性を有する官能基は、水酸基、カルボキシル基、アミノ基、アミド基、アセトアセトキシ基、酸無水物基、スルホン酸基、リン酸基、チオール基および複素環基から選ばれる少なくとも１種であることができる。
６．上記１ないし５のいずれかに記載のペースト組成物において、前記（メタ）アクリル系（共）重合体のＳＰ値が７〜１０であることができる。
７．上記１ないし６のいずれかに記載のペースト組成物において、前記（メタ）アクリル系（共）重合体の重量平均分子量が１，０００〜２００，０００であることができる。
８．上記１ないし７のいずれかに記載のペースト組成物において、溶剤と、無機粉末または分散剤とをさらに含むことができる。
９．上記８に記載のペースト組成物において、前記（メタ）アクリル系（共）重合体および前記溶剤が下記式（５）の関係を満たすことができる。
【００１２】
|（前記（メタ）アクリル系（共）重合体のＳＰ値）−（前記溶剤のＳＰ値）|≦２・・・（５）
１０．上記１ないし９のいずれかに記載のペースト組成物は、積層セラミックコンデンサーのグリーンシートの製造のために使用することができる。
１１．本発明の別の一態様に係る焼成体の製造方法は、上記１ないし１０のいずれかに記載のペースト組成物を基材に塗布する工程と、塗布された前記ペースト組成物を乾燥させる工程と、乾燥させた前記ペースト組成物を含む基材を焼成する工程と、を含む。
１２．本発明の他の一態様に係る焼成体は、上記１１に記載の焼成体の製造方法によって得られる。
【発明の効果】
【００１３】
上記ペースト組成物によれば、上記一般式（１）で表される構成単位（Ａ）を２０〜１００モル％含有する（メタ）アクリル系（共）重合体を含むことにより、適度な粘性を有し、かつ、塗工性および焼成性の双方に優れている。
【発明を実施するための形態】
【００１４】
以下、図面を参照しつつ、本発明を詳細に説明する。なお、本発明において、格別に断らない限り、「部」は「質量部」を意味し、「％」は「質量％」を意味する。
【００１５】
１．ペースト組成物
本発明の一実施形態に係るペースト組成物は、下記一般式（１）で表される構成単位（Ａ）を２０〜１００モル％含有する（メタ）アクリル系（共）重合体を含む。
【００１６】
【化５】
2018104708.tif 000006
（式中、Ｒ1は水素原子またはメチル基を表し、Ｒ2はＸ＜１３．５Å、Ｙ＞６．１５Åの径を有し、体積が８０Å3より大きい基（ここで、Xは長辺方向の長さを表し、Yは短辺方向の長さを表す。）であって、かつ、水素結合性を有する官能基、アルコキシ基を有する基、またはアリールオキシ基を有する基であり、ｎは５〜２０００の数を表す。）
【００１７】
１．１．（メタ）アクリル系（共）重合体
１．１．１．構造単位（Ａ）
本実施形態に係るペースト組成物において、前記（メタ）アクリル系（共）重合体は上記一般式（１）で表される構造単位（Ａ）を２０〜１００モル％（好ましくは３０〜９０モル％、より好ましくは４０〜８０モル％）有する。上記一般式（１）において、Ｒ2は、Ｘ＜１３．５Å、Ｙ＞６．１５Åの径を有し、体積が８０Å3より大きいため、立体障害が大きな基である。ここで、Ｒ2のＸ、Ｙ、および体積は、ＭＯＰＡＣ  ＰＭ３のＥＦ法によって計算された値である。ここで、Xにおける「長辺方向の長さ」とは、上記式（１）におけるＲ2と隣接して結合する酸素原子に結合するＲ2中の炭素原子から、該炭素原子から最も遠い位置にあるＲ2中の原子までの距離を意味し、Yにおける「短辺方向の長さ」とは、長辺方向と交差する方向において最も長い部分の長さをいう。
【００１８】
本実施形態に係るペースト組成物において、前記（メタ）アクリル系（共）重合体が、上記一般式（１）におけるＲ2がＸ＜１３．５Å、Ｙ＞６．１５Åの径を有し、体積が８０Å3であることにより、上記一般式（１）におけるＲ2で表される基の嵩高さに起因して分子間の立体障害が生じるため、前記（メタ）アクリル系（共）重合体中における分子内および分子間の絡み合いを少なくすることができ、その結果、本実施形態に係るペースト組成物の塗工性が高められる。また、前記（メタ）アクリル系（共）重合体は焼成性に優れている（前記（メタ）アクリル系（共）重合体を焼成した際の残炭が少ない）。
【００１９】
上記一般式（１）において、Ｒ2から水素結合性を有する官能基、アルコキシ基を有する基、またはアリールオキシ基を有する基を除いた基としては、例えば、分岐状のアルキル基（例えば、イソアルキル基、ｓｅｃ-アルキル基、tert-アルキル基）、環状基（例えば、環状炭化水素、ヘテロ環式化合物）を含む基（例えば、シクロヘキシル基、ベンジル基、ジシクロペンタニル基、イソボルニル基、ジシクロペンタニル基、アダマンチル基、テトラヒドロフルフリル基、γ−ブチロラクトン基、ピペリジル基、およびこれらの基の誘導体など）が挙げられる。このうち、炭素数４〜６の分岐状のアルキル基、炭素数５〜１０の環状基を含む基が好ましい。
【００２０】
前記（メタ）アクリル系（共）重合体における分子内および分子間の絡み合いをより少なくすることができる点で、上記一般式（１）において、Ｒ2は、Ｘ＜８Å、Ｙ＞６．１５Åの径を有し、体積が８５Å3より大きい基であることが好ましい。
【００２１】
本実施形態に係るペースト組成物において、前記（メタ）アクリル系（共）重合体は、下記一般式（２）で表される単量体（ａ）２０〜１００モル％（好ましくは３０〜９０モル％、より好ましくは４０〜８０モル％）と、必要に応じて単量体（ｂ）、単量体（ｃ）（後述する）とを含有する単量体成分の（共）重合体であることができる。
【００２２】
【化６】
2018104708.tif 000007
（式中、Ｒ1およびＲ2は、上記一般式（１）におけるＲ1およびＲ2と同義である。）
【００２３】
１．１．２．水素結合性を有する官能基、アルコキシ基を有する基、アリールオキシ基を有する基
前記（メタ）アクリル系（共）重合体に含まれる、前記水素結合性を有する官能基は、水素結合の形成により、適度な粘性の発現に寄与することができる。前記（メタ）アクリル系（共）重合体に含まれる、前記水素結合性を有する官能基は例えば、水酸基、カルボキシル基、アミノ基、アミド基、アセトアセトキシ基、酸無水物基、スルホン酸基、リン酸基、チオール基、および複素環基から選ばれる少なくとも１種であることができる。これらの官能基の中では、水酸基、カルボキシル基、アミノ基、酸無水物基、オキシラン基、およびオキソラン基が好ましく、水酸基、アミノ基、酸無水物基およびオキシラン基がさらに好ましい。
また、アルコキシ基を有する基に含まれるアルコキシ基としては、メトキシ基、エトキシ基、ｎ−プロポキシ基、ｎ−ブトキシ基等の直鎖状アルコキシ基、イソプロポキシ基、エチルヘキシロキシ基等の分岐状アルキル基、及びシクロヘキシロキシ基などの環状アルコキシ基が挙げられ、分岐状アルコキシ基および環状アルコキシ基が好ましい。さらに、アリールオキシ基を有する基に含まれるアリールオキシ基としては、置換されてもよいフェノキシ基およびナフトキシ基が挙げられる。
【００２４】
水素結合性を有する官能基、アルコキシ基を有する基およびアリールオキシ基を有する基の中では、水素結合性を有する官能基が好ましい。
【００２５】
Ｒ2で表される基が水素結合性を有する官能基、アルコキシ基を有する基、またはアリールオキシ基を有する基を含む前記（メタ）アクリル系（共）重合体を製造する場合に用いる単量体（ａ）としては、２−ヒドロキシイソブチル（メタ）アクリレート、２−ヒドロキシイソプロピル（メタ）アクリレート、２，２，４−トリメチル−３−ヒドロキシペンチル（メタ）アクリレート、シクロヘキサンジメタノールモノ（メタ）アクリレート、２−（メタ）アクリロイロキシエチルヘキサヒドロフタル酸、３，４−エポキシシクロヘキシルメチル（メタ）アクリレート、ペンタメチルピペリジル（メタ）アクリレート、テトラメチルピペリジル（メタ）アクリレート、テトラヒドロフルフリル（メタ）アクリレート、γブチロラクトン（メタ）アクリレート、２，２−ジメチル−３−ヒドロキシプロピル（メタ）アクリレート、ヒドロキシシクロヘキシル（メタ）アクリレート、４−（メタ）アクリロイルオキシ−２，２，６，６−テトラメチルピペリジン、（メタ）アクリル酸［（３，４−エポキシシクロヘキサン）−１−イル］メチル、ジシクロペンテニル（メタ）アクリレートと無水マレイン酸の反応物等の（メタ）アクリル酸エステルが挙げられる。これらの単量体（ａ）はそれぞれ単独で、または、２種以上混合して用いることができる。
【００２６】
１．１．３．構成単位（Ｂ）
前記（メタ）アクリル系（共）重合体は、下記一般式（３）で表される構成単位（Ｂ）をさらに含むことができる。
【００２７】
【化７】
2018104708.tif 000008
（式中、Ｒ3は水素原子またはメチル基を表し、Ｒ4はＸ＜１３．５Å、Ｙ＞６．１５Åの径を有し、体積が８０Å3より大きい基（ここで、Xは長辺方向の長さを表し、Yは短辺方向の長さを表す。）であって、かつ、水素結合性を有する官能基、アルコキシ基を有する基、およびアリールオキシ基のいずれも有さない基を表し、ｍは５〜１５００の数を表す。）
前記（メタ）アクリル系（共）重合体中における前記構成単位（Ａ）および前記構成単位（Ｂ）の総量は７０〜１００モル％であり、８０〜９０モル％であることが好ましい。
上記一般式（３）において、Ｒ4のＸ、Ｙおよび体積は、上記一般式（１）におけるＲ2と同様に、ＭＯＰＡＣ  ＰＭ３のＥＦ法によって計算された値である。ここで、Xにおける「長辺方向の長さ」とは、上記式（３）におけるＲ4と隣接して結合する酸素原子に結合するＲ4中の炭素原子から、該炭素原子から最も遠い位置にあるＲ4中の原子までの距離を意味し、Yにおける「短辺方向の長さ」とは、長辺方向と交差する方向において最も長い部分の長さをいう。
【００２８】
さらに、前記単量体（ａ）および後述する単量体（ｂ）を用いて前記（メタ）アクリル系（共）重合体を製造する場合、該単量体（ａ）および該単量体（ｂ）の合計量は、単量体成分の総量の７０〜１００モル％であることが好ましく、８０〜９０モル％であることがより好ましい。また、前記単量体（ａ）と前記単量体（ｂ）とのモル比は任意であるが、単量体（ａ）：単量体（ｂ）＝３０〜１００：０〜７０（モル％）の範囲が好ましく、５０〜１００：０〜５０（モル％）の範囲がより好ましい。
【００２９】
【化８】
2018104708.tif 000009
（式中、Ｒ3およびＲ4は、上記一般式（３）におけるＲ3およびＲ4と同義である。）
上記一般式（４）で表される単量体（ｂ）におけるＲ4は、上記一般式（２）で表される単量体（ａ）中のＲ2で表される基の大きさと同じ大きさの基（立体障害が大きい基）を有するが、該Ｒ4は前記Ｒ2と異なり、水素結合性を有する官能基、アルコキシ基およびアリールオキシ基のいずれも有さない基である。前記単量体（ｂ）としては、例えば、ｔｅｒｔ−ブチル（メタ）アクリレート、シクロヘキシル（メタ）アクリレート、イソボルニル（メタ）アクリレート、ジシクロペンタニル（メタ）アクリレート、アダマンチル（メタ）アクリレート等が挙げられ、このうち、ｔｅｒｔ−ブチル（メタ）アクリレート、シクロヘキシル（メタ）アクリレート、イソボルニル（メタ）アクリレート等の（メタ）アクリル酸エステルが好ましい。これらの単量体（ｂ）はそれぞれ単独で、または、２種以上混合して用いることができる。
【００３０】
１．１．４．他の構成単位
前記（メタ）アクリル系（共）重合体はさらに、他の構成単位（Ｃ）を有していてもよい。前記（メタ）アクリル系（共）重合体における他の構成単位（Ｃ）の割合は例えば、０〜３０モル％であり、０〜２０モル％であることが好ましい。
【００３１】
前記構成単位（Ｃ）を得るためには、例えば、前記単量体（ａ）および前記単量体（ｂ）以外の単量体（ｃ）をさらに含む単量体成分を用いて前記（メタ）アクリル系（共）重合体を製造することができる。前記単量体（ｃ）としては、例えば、（メタ）アクリル酸メチル、（メタ）アクリル酸エチル、（メタ）アクリル酸イソブチル、（メタ）アクリル酸ｎ−ブチル、（メタ）アクリル酸ラウリル、（メタ）アクリル酸スチリル、スチレン、ビニル化合物、（メタ）アクリル酸、無水マレイン酸、２−メタクリロイロキシエチルコハク酸、２−（メタ）アクリロイロキシエチルフタル酸、アセトアセトキシ（メタ）アクリレート、Ｎ，Ｎ−ジメチルアミノエチル（メタ）アクリレート、Ｎ，Ｎ−ジエチルアミノエチル（メタ）アクリレート、（メタ）アクリルアミド、２−（メタ）アクリロイロキシエチルアシッドホスフェート、２−（メタ）アクリルアミド−２−メチルプロパンスルホン酸、２−ヒドロキエチルメタクリレート、２−ヒドロキシ−ｎ−プロピル（メタ）アクリレート、３−ヒドロキシ−ｎ−プロピル（メタ）アクリレート、３−ヒドロキシブチル（メタ）アクリレート、４−ヒドロキシブチル（メタ）アクリレート、３−メチル−３−ヒドロキシブチル（メタ）アクリレート、１，１−ジメチル−３−ヒドロキシブチル（メタ）アクリレート、１，３−ジメチル−３−ヒドロキシブチル（メタ）アクリレート、２−エチル−３−ヒドロキシヘキシル（メタ）アクリレート、ポリエチレングリコールモノ（メタ）アクリレート、ポリプロピレングリコールモノ（メタ）アクリレート等のヒドロキシル基含有(メタ)アクリル酸エステル等の（メタ）アクリル酸エステルが挙げられ、このうち、（メタ）アクリル酸、アセトアセトキシ（メタ）アクリレート、Ｎ，Ｎ−ジメチルアミノエチル（メタ）アクリレート、２−ヒドロキエチルメタクリレート等が好ましい。これらの単量体（ｃ）はそれぞれ単独で、または、２種以上混合して用いることができる。前記単量体成分の総量における前記単量体（ｃ）の割合は例えば０〜３０モル％（好ましくは０〜２０モル％）である。
【００３２】
１．１．５．含有量
前記（メタ）アクリル系（共）重合体の含有量は、適度な粘性ならびに良好な塗工性および焼成性を確保する観点から、本実施形態に係るペースト組成物の総量の１〜２０％であることが好ましく、５〜１０％であることがより好ましい。
【００３３】
１．１．６．ＳＰ値
前記（メタ）アクリル系（共）重合体は、適度な粘性を有する観点から、ＳＰ値が７〜１０であることが好ましく、ＳＰ値が８〜１０であることがより好ましい。前記（メタ）アクリル系（共）重合体のＳＰ値は、（共）重合体の極性を示す指標であり、ペースト作成にて使用される溶剤への溶解性を確認するための目安である。本発明において、前記（メタ）アクリル系（共）重合体のＳＰ値および後述する溶剤のＳＰ値は、OkitsuのΔＦの定数（沖津俊直著、「接着」、第４０巻８号、３４２頁（１９９６年））より算出することができる。
【００３４】
１．１．７．分子量
前記（メタ）アクリル系（共）重合体は、良好な塗工性を確保する観点から、重量平均分子量が１，０００〜２００，０００であることが好ましく、１０，０００〜１００，０００であることがより好ましい。前記（メタ）アクリル系（共）重合体の重量平均分子量が１，０００未満であると、所望のペースト粘度が得られず、一方、前記（メタ）アクリル系（共）重合体の重量平均分子量が２００，０００を超えると、糸引き性が高くなり、十分な塗工性が得られない。なお、本発明において、分子量を測定する方法は、後述する実施例に記載の方法を用いる。
【００３５】
１．１．８．（メタ）アクリル系（共）重合体の製造
前記（メタ）アクリル重合体の重合方法は、特に制限されるものではないが、通常は溶液重合を用いることが好ましい。溶液重合は、一般に、重合槽内に所定の有機溶媒、単量体、重合開始剤を仕込み、窒素気流中、適当な重合温度で、撹拌しながら数時間加熱反応させることにより行われる。この場合、有機溶媒、単量体、重合開始剤および／または連鎖移動剤の少なくとも一部を逐次添加してもよい。
【００３６】
重合用有機溶媒としては、例えば、ベンゼン、トルエン、エチルベンゼン、ｎ−プロピルベンゼン、ｔ−ブチルベンゼン、ｏ−キシレン、ｍ−キシレン、ｐ−キシレン、テトラリン、デカリン、芳香族ナフサ等で例示される芳香族炭化水素、例えば、ｎ−ヘキサン、ｎ−ヘプタン、ｎ−オクタン、ｉ−オクタン、ｎ−デカン、ジペンテン、石油スピリット、石油ナフサ、テレピン油等で例示される脂肪族系または脂環族系炭化水素、例えば、酢酸アルキル（ここで、アルキルとしてはメチル、エチル、プロピル、ブチル、アミルなどが例示される。以下、同じ。）、安息香酸メチル等で例示されるエステル、例えば、エチレングリコールもしくはジエチレングリコールのモノアセテート、ジアセテート、アルキルエーテルアセテート（例えば、ジエチレングリコールモノブチルエーテルアセテート）、モノアルキルエーテル、ジアルキルエーテル等で例示されるエチレングリコールの誘導体、例えば、プロピレングリコール、ジプロピレンエチレングリコール、トリプロピレングリコールのいずれかのグリコールのモノアセテート、ジアセテート、アルキルエーテルアセテート、モノアルキルエーテル（例えば、トリプロピレングリコールモノブチルエーテル）、ジアルキルエーテル等で例示されるプロピレングリコール誘導体、例えば、アセトン、メチルエチルケトン、メチル−ｉ−ブチルケトン、イソホロン、シクロヘキサノン、メチルシクロヘキサノン等で例示されるケトン、テキサノール（２，２，４−トリメチルペンタン−１，３−ジオールモノイソブチレート）などを挙げることができる。これらの有機溶媒はそれぞれ単独で、または、２種以上混合して用いることができる。重合用有機溶媒としては沸点が高い溶剤が好ましく、具体的には沸点が５０〜３００℃の溶剤が好ましい。
【００３７】
重合開始剤としては、例えば、ベンゾイルパーオキシド、ラウロイルパーオキシド、カプロイルパーオキシド、ジ−ｔ−ブチルパーオキシド、ジ−ｉ−プロピルパーオキシジカーボネート、ジ−２−エチルヘキシルパーオキシジカーボネート、ｔ−ブチルパーオキシビバレート等で例示される有機過酸化物、例えば、２，２’−アゾビス−ｉ−ブチロニトリル、２，２’−アゾビス−２，４−ジメチルバレロニトリル、２，２’−アゾビス−４−メトキシ−２，４−ジメチルバレロニトリル等で例示されるアゾ化合物などをそれぞれ単独又は組み合わせて使用することができる。
【００３８】
重合開始剤の使用量は、単量体の合計１００質量部当り、一般には、約０．０１〜５質量部であり、約０．０２〜２質量部の範囲内とすることが好ましい。
【００３９】
重合温度としては、４０〜１８０℃が好ましい。４０℃未満であると、十分な反応速度が得られないおそれがある。また、重合温度が１８０℃を超えると、解重合が起こるおそれがある。なお、溶液重合法などで得られた重合物中に未反応の単量体が含まれる場合は、単量体を除くために、メタノール等による再沈澱法で精製することも可能である。
【００４０】
１．２．他の成分
本実施形態に係るペースト組成物は、前記（メタ）アクリル系（共）重合体に加えて、溶剤と、無機粉末または分散剤と、をさらに含むことができる。
【００４１】
１．２．１．溶剤
本実施形態に係るペースト組成物に使用可能な溶剤としては、有機溶剤が挙げられ、例えば、前記（メタ）アクリル系（共）重合体と前記溶剤との間で下記式（５）の関係を満たす溶剤が好ましい。前記（メタ）アクリル系（共）重合体および前記溶剤が下記式（５）の関係を満たす溶剤を用いることにより、前記（メタ）アクリル系（共）重合体と前記溶剤との相溶性が高まり、ペースト組成物を作成した際の安定性が増す。
【００４２】
|（前記（メタ）アクリル系（共）重合体のＳＰ値）−（前記溶剤のＳＰ値）|≦２・・・（５）
本実施形態に係るペースト組成物中における溶剤の含有量は、本実施形態に係るペースト組成物の総量の１０〜６０％であることが好ましく、３０〜５０％であることがより好ましい。
【００４３】
本実施形態に係るペースト組成物に使用可能な溶剤は、焼成時に残留物となることのない溶剤であることが好ましい。好ましい溶剤としては、例えば、ターピネオール、ジヒドロターピネオール、ジヒドロタピニルアセテート、ブチルカルビトールアセテート、ジプロピレングリコール、ジプロピレングリコールモノメチルエーテル、ブチルカルビトール、ジエチレングリコールアルキルエーテルアセテート（ここで、アルキルとしては、ｎ−ブチル、プロピル、エチルなどが例示される。以下同じ。）、エチレングリコールアルキルエーテルアセテート、エチレングリコールジアセテート、ジエチレングリコールアルキルエーテル、エチレングリコールアルキルエーテル、ジプロピレングリコールアルキルエーテル、プロピレングリコールアルキルエーテルアセテートや、２，２，４−トリメチルペンタン−１，３−ジオールモノイソブチレートまたは２，２，４−トリメチルペンタン−１，３−ジオールジイソブチレート、２，２，４−トリメチルペンタン−１，３−ジオールジイソブチレートなどの有機溶剤が挙げられる。これらの溶剤はそれぞれ単独で、または、２種以上混合して用いることができる。特に好ましい溶剤は、上記のうちの２種類以上を組み合わせた混合有機溶剤である。本発明における有機溶剤は、前記エーテル化合物以外の成分を本発明の目的を損なわない範囲で含有してもよい。
【００４４】
また、溶剤の沸点は１５０〜３００℃であることが好ましく、２２０〜２８０℃であることがより好ましい。該沸点が１５０℃未満であると、スクリーン印刷後のペーストの乾燥速度が速くなるおそれがあり、一方、３００℃を超えると、乾燥速度が遅くなり、いずれの場合も作業性が低下するおそれがある。
【００４５】
１．２．２．無機粉末または分散剤
本実施形態に係るペースト組成物に使用可能な無機粉末としては、例えば、金属粉末、金属酸化物粉末、ガラス粉末、顔料粉末、蛍光体粉末、セラミック粉末が挙げられる。これらの無機粉末はそれぞれ単独で、または、２種以上混合して用いることができる。
【００４６】
金属粉末としては、例えば、ニッケル、パラジウム、白金、金、銀、銅、鉄、アルミニウム、タングステンやこれらの合金等からなる粉末等があげられる。
【００４７】
金属酸化物粉末としては、例えば、ＩＴＯ、アンチモンドープ酸化スズ（ＡＴＯ）、フッ素ドープ酸化スズ（ＦＴＯ）等が挙げられる、
ガラス粉末としては、例えば、酸化ビスマスガラス、ケイ酸塩ガラス、鉛ガラス、亜鉛ガラス、ボロンガラスや各種ケイ素酸化物のガラス粉末等があげられる。
【００４８】
セラミック粉末としては、例えば、アルミナ、ジルコニア、酸化チタン、チタン酸バリウム、窒化アルミナ、窒化ケイ素、窒化ホウ素等があげられる。
【００４９】
また、本実施形態に係るペースト組成物に使用可能な分散剤としては、例えば、カチオン系分散剤、アニオン系分散剤、ノニオン系分散剤、両性界面活性剤、高分子系分散剤が挙げられる。これらの分散剤はそれぞれ単独で、または、２種以上混合して用いることができる。
【００５０】
カチオン系分散剤としては、ポリアミン系の分散剤が挙げられる。
【００５１】
アニオン系分散剤としては、カルボン酸系、リン酸エステル系、硫酸エステル系、スルホン酸エステル系の分散剤が挙げられる。
【００５２】
ノニオン系分散剤としては、ポリエチレングリコール系分散剤が挙げられる。
【００５３】
両性界面活性剤としては、カルボン酸と第４級アンモニウム塩とを有する界面活性剤が挙げられる。
【００５４】
高分子系分散剤としては、ポリビニルピロリドン、ポリビニルアルコールが挙げられる。
【００５５】
本実施形態に係るペースト組成物中における無機粉末の含有量は、本実施形態に係るペースト組成物の総量の２０〜７０重量％が好ましく、４０〜６０重量％がより好ましい。また分散剤の含有量は、本実施形態に係るペースト組成物の総量の０．０１〜５重量％であることが好ましく、０．１〜３重量％であることがより好ましい。
【００５６】
１．２．３．他の成分
本実施形態に係るペースト組成物には、上述した（メタ）アクリル系（共）重合体、溶剤、無機粉末、分散剤のほかに、本発明の目的を損なわない範囲で従来知られている可塑剤、湿潤剤、消泡剤等を含有してもよい。
【００５７】
１．２．４．粘度
本発明の（メタ）アクリル系（共）重合体を用いることにより、本実施形態に係るペースト組成物は、適度な粘性および良好な塗工性を確保できる。具体的には、本発明の（メタ）アクリル系（共）重合体、平均粒子径２００ｎｍのニッケルフィラー、およびジヒドロターピネオールからなる組成物（重量配合比：５／１００／７０）を自転・公転ミキサーで混練した後、さらに３本ロールで混練して得られるペースト組成物が、２５℃における粘度が０．５〜３０Ｐａ・ｓの範囲内、好ましくは３〜２０Ｐａ・ｓの範囲内である。
【００５８】
１．３．用途
本実施形態に係るペースト組成物は、例えば、スクリーン印刷、ダイコート印刷、ドクターブレード印刷、ロールコート印刷、オフセット印刷、グラビア印刷、フレキソ印刷、インクジェット印刷、ディスペンス印刷等を用いて塗布するために使用することができ、中でも、スクリーン印刷に好適に用いられる。
【００５９】
本実施形態に係るペースト組成物の具体的な用途としては、ＭＬＣＣの製造に用いられる内部電極用ペースト、端子電極用ペースト、ＬＴＣＣの製造に用いられる内部電極用ペースト、タッチパネルスクリーン用ペースト、ＰＤＰ製造に用いられる誘電体ペースト、隔壁材ペースト、蛍光体ペーストやＦＥＤの封止やＩＣパッケージの封止に用いられる封止用ガラスペースト、グリーンシート用ペースト等が挙げられ、例えば、ＭＬＣＣのグリーンシートの製造のために使用することが好ましい。
【００６０】
本実施形態に係るペースト組成物を用いて、例えば、以下の方法を用いてＭＬＣＣを製造することができる。セラミック原料に、エタノール、およびＰＶＢ系バインダを加えて混合、分散し、セラミックスラリーを作製する。それから、このセラミックスラリーをシート状に成形し、セラミックグリーンシートを得る。そして、このセラミックグリーンシートに、内部電極形成用のＮｉペーストを印刷して、内部電極パターン（導電性ペースト層）を形成する。
【００６１】
それから、内部電極パターンが形成されたセラミックグリーンシートを、内部電極パターンが交互に逆の端部側に引き出されるように複数枚積層し、未焼成の積層体を得る。
【００６２】
次いで、この積層体を、Ｎ2雰囲気中で熱処理してセラミック積層体（積層セラミック素子）を得る。焼成後得られたセラミック積層体の両端面にＣｕペーストを塗布し、Ｎ2雰囲気中で焼成し、内部電極と電気的に接続された端子電極を形成することにより、ＭＬＣＣが得られる。
【００６３】
１．４．作用効果
本実施形態に係るペースト組成物によれば、水素結合性を有する官能基を有し、かつ、前記構成単位（Ａ）を２０〜１００モル％含有する（メタ）アクリル系（共）重合体を含むことにより、塗工性および焼成性の双方に優れている。
【００６４】
一方、構成単位（Ａ）を２０モル％未満の割合で含む（メタ）アクリル系（共）重合体または構成単位（Ａ）を含まない（メタ）アクリル系（共）重合体をペースト組成物に用いた場合、（メタ）アクリル系（共）重合体における分子内および分子間の絡み合いが強く、チキソトロピック性（粘度特性）が良好でなく、糸引き性が強いため、結果として、所望の塗工性を発現することが困難である。
【００６５】
一方、（メタ）アクリル系（共）重合体中にアルキレンオキシドを官能基として導入する手法などが提案されているが、この場合、ペースト化した際の粘度が低く、ペースト組成物としては適さない。
【００６６】
これに対して、本実施形態に係るペースト組成物によれば、前記構成単位（Ａ）を２０〜１００モル％含有する（メタ）アクリル系（共）重合体を含むことにより、（メタ）アクリル系（共）重合体における分子間の絡み合いを少なくすることができるため、チキソトロピック性（粘度特性）を高めることができるため適度な粘性を有し、かつ、糸引き性が低いため、塗工性を高めることができる。また、本実施形態に係るペースト組成物は、前記構成単位（Ａ）を２０〜１００モル％含有する（メタ）アクリル系（共）重合体を含むため、焼成性に優れている。
【００６７】
２．焼成体の製造方法
本発明の別の一実施形態に係る焼成体の製造方法は、上記実施形態に係るペースト組成物を基材に塗布する工程と、塗布された前記ペースト組成物を乾燥させる工程と、乾燥させた前記ペースト組成物を含む基材を焼成する工程と、を含む。
【００６８】
すなわち、まず、上記実施形態に係るペースト組成物を、例えば、スクリーン印刷、ダイコート印刷、ドクターブレード印刷、ロールコート印刷、オフセット印刷、グラビア印刷、フレキソ印刷、インクジェット印刷、ディスペンス印刷等を用いた塗布法、シート状に加工するためのキャスティング法等により基材に塗布し、所定の形状に加工した後、該ペースト組成物を乾燥させ、次いで該ペースト組成物を含む基材を焼成することにより、所望の形状を有する焼結体を得ることができる。ここで、上記実施形態に係るペースト組成物が塗布される基材としては、金属、セラミックス、プラスチック、半導体等の部材が挙げられる。中でも、上記実施形態に係るペースト組成物は、適度な粘性を有し、かつ、塗工性および焼成性に優れている点で、スクリーン印刷に好適に使用することができる。
【００６９】
３．焼成体
本発明の他の一実施形態に係る焼成体の製造方法は、上記実施形態に係る焼成体の製造方法によって得ることができる。
【００７０】
４．実施例
以下、本発明を下記実施例に基づいて説明するが、本発明は実施例に限定されない。
４．１．（メタ）アクリル共重合体の調製
４．１．１．製造例１（ポリマー１の調製）
表１に示す組成を有する単量体成分を用いて、以下の方法にて（メタ）アクリル系（共）重合体であるポリマー１を調製した。まず、攪拌装置、窒素ガス導入管、温度計および還流冷却管を備えたフラスコに、メチルエチルケトン（ＭＥＫ）１００重量部を仕込み、フラスコ内に窒素ガスを導入しながら３０分攪拌して窒素置換を行った後、フラスコの内容物を８０℃まで昇温した。ついで、フラスコ内の内容物を８０℃に維持しながら、２−ヒドロキシイソブチルメタクリレート（２ＨＢＭＡ）１００重量部を２時間かけて滴下、および滴下開始と同時にアゾビスイソブチロニトリル（ＡＩＢＮ）０．４重量部を１時間毎に計５回添加した。滴下開始から８時間後、室温まで冷却した。得られたポリマー溶液を、ｎ−ヘキサン（ｎ−Ｈｅｘ）２０００重量部中へ３０分かけて滴下を行い、ポリマー析出物を生成させた。ポリマー析出物については、２００メッシュ金網で濾別し、１０５℃で８時間乾燥することで、ポリマー１を調製した。得られたポリマー１は重量平均分子量が５万、構成単位（Ａ）の割合は１００モル％、ＳＰ値は計算値で９．３であった。なお、本実施例において、構成単位（Ａ）、（Ｂ）および（Ｃ）の割合については、単量体（ａ）、単量体（ｂ）および単量体（ｃ）の仕込み比から算出した計算値である。
【００７１】
４．１．２．製造例２（ポリマー２の調製）
上記製造例１で使用した２ＨＢＭＡ  １００重量部を、イソボルニルメタクリレート（ＩＢＸＭＡ）３０重量部、２ＨＢＭＡ  ６５重量部、メタクリル酸（ＭＡＡ）  ５重量部とする以外は、上記製造例１と同様の操作で、ポリマー２を調製した。得られたポリマー２は重量平均分子量が５万、構成単位（Ａ）の割合は６８モル％、構成単位（Ｂ）の割合は２２モル％、構成単位（Ｃ）の割合は１０モル％、ＳＰ値は計算値で９．１であった。
【００７２】
４．１．３．製造例３（ポリマー３の調製）
上記製造例１の２ＨＢＭＡ  １００重量部を、シクロヘキシルメタクリレート（ＣＨＭＡ）５０重量部、シクロヘキサンジメタノールモノアクリレート（ＣＨＤＭＭＡ）５０重量部とする以外は、上記製造例１と同様の操作で、ポリマー３を調製した。得られたポリマー３は重量平均分子量が５万、構成単位（Ａ）の割合は４６モル％、構成単位（Ｂ）の割合は５４モル％、ＳＰ値は計算値で８．８であった。
【００７３】
４．１．４．製造例４（ポリマー４の調製）
上記製造例１のＡＩＢＮ  ０．４重量部を０．１重量部とする以外は、上記製造例１と同様の操作で、ポリマー４を調製した。得られたポリマー４は重量平均分子量が１５万、構成単位（Ａ）の割合は１００モル％、ＳＰ値は計算値で９．３であった。
【００７４】
４．１．５．製造例５（ポリマー５の調製）
上記製造例１の２ＨＢＭＡ  １００重量部を、２ＨＢＭＡ  ６０重量部、ＣＨＭＡ３０重量部、ＨＥＭＡ  １０重量部とする以外は、上記製造例１と同様の操作で、ポリマー５を調製した。得られたポリマー５は重量平均分子量が５万、構成単位（Ａ）の割合は６０モル％、構成単位（Ｂ）の割合は２８モル％、構成単位（Ｃ）の割合は１２モル％、ＳＰ値は計算値で９．１であった。
【００７５】
４．１．６．製造例６（ポリマー６の調製）
上記製造例１の２ＨＢＭＡ  １００重量部を、ＨＢＭＡ  ６５重量部、イソブチルメタクリレート（ｉＢＭＡ）２５重量部、２−メタクリロイロキシエチルヘキサヒドロフタル酸（共栄社化学（株）製、ライトエステルＨＯ−ＨＨ）１０重量部とする以外は、製造例１と同様の操作で、ポリマー６を調製した。得られたポリマー６は重量平均分子量が５万、構成単位（Ａ）の割合は７２モル％、（Ｃ）の割合は２８モル％、ＳＰ値は計算値で９．１であった。
【００７６】
４．１．７．製造例７（ポリマー７の調製）
上記製造例１の２ＨＢＭＡ  １００重量部を、４−メタクリロイルオキシ−２，２，６，６−テトラメチルピペリジン（日立化成工業（株）製  ＦＡ−７１２ＨＭ）  ６０重量部、ＣＨＭＡ  ２０重量部、ＨＥＭＡ  ２０重量部とする以外は、上記製造例１と同様の操作で、ポリマー７を調製した。得られたポリマー７は重量平均分子量が５万、構成単位（Ａ）の割合は４９モル％、構成単位（Ｂ）の割合は２２モル％、構成単位（Ｃ）の割合は２９モル％、ＳＰ値は計算値で９．３であった。
【００７７】
４．１．８．製造例８（ポリマー８の調製）
上記製造例１の２ＨＢＭＡ  １００重量部を、２，２−ジメチル−３−ヒドロキシプロピルメタクリレート（ＤＭＨＰＭＡ）６０重量部、ＣＨＭＡ  ２０重量部、ＨＥＭＡ  ２０重量部とする以外は、上記製造例１と同様の操作で、ポリマー７を調製した。得られたポリマー８は重量平均分子量が５万、構成単位（Ａ）の割合は５６モル％、構成単位（Ｂ）の割合は１９モル％、構成単位（Ｃ）の割合は２５モル％、ＳＰ値は計算値で９．４であった。
【００７８】
４．１．９．製造例９（ポリマー９の調製）
ポリマー製造例１の２ＨＢＭＡ  １００重量部を、メタクリル酸［（３，４−エポキシシクロヘキサン）−１−イル］メチル（ＥＣＭＡ）  ６０重量部、ＣＨＭＡ  ２０重量部、ＨＥＭＡ  ２０重量部とする以外は、製造例１と同様の操作で、ポリマー９を調製した。得られたポリマー９は重量平均分子量が５万、構成単位（Ａ）の割合は５３モル％、構成単位（Ｂ）の割合は２１モル％、構成単位（Ｃ）の割合は２６モル％、ＳＰ値は計算値で９．１であった。
【００７９】
４．１．１０．製造例１０（ポリマー１０の調製）
攪拌装置、窒素ガス導入管、温度計および還流冷却管を備えたフラスコに、ＭＥＫ  １００重量部を仕込み、フラスコ内に窒素ガスを導入しながら３０分攪拌して窒素置換を行った後、フラスコの内容物を８０℃まで昇温した。ついで、フラスコ内の内容物を８０℃に維持しながら、２ＨＢＭＡ  ６０重量部、ＩＢＸＭＡ  ３１重量部、ジシクロペンテニルアクリレート（日立化成工業（株）製ＦＡ−５１１ＡＳ）  ６重量部、を２時間かけて滴下、および滴下開始と同時にＡＩＢＮ  ０．４重量部を１時間毎に計５回添加した。滴下開始から８時間後、無水マレイン酸３重量部と、ｔ−ブチルパーオキシ−２−エチルヘキサノエート（日油（株）製パーブチルＯ）０．２重量部を添加し、さらに８０℃で８時間後室温まで冷却した。得られたポリマー溶液を、ｎ−Ｈｅｘ  ２０００重量部中へ３０分かけて滴下を行い、ポリマー析出物を生成させた。ポリマー析出物については、２００メッシュ金網で濾別し、１０５℃にて８時間で乾燥することで、ポリマー１０を調製した。得られたポリマー１０は重量平均分子量が５万、構成単位（Ａ）の割合は７４モル％、構成単位（Ｂ）の割合は２６モル％、ＳＰ値は計算値で８．５であった。
【００８０】
４．１．１１．製造例１１（ポリマー１１の調製）
エチルセルロース（日進化成（株）製  エトセル  グレード４５（商品名））をポリマー１１とした。
【００８１】
４．１．１２．製造例１２（ポリマー１２の調製）
ポリビニルブチラール（積水化学工業（株）製  エスレック  ＢＨ−３）をポリマー１２とした。
【００８２】
４．１．１３．製造例１３（ポリマー１３の調製）
上記製造例１の２ＨＢＭＡ  １００重量部を、ｉＢＭＡ  ７０重量部、ＨＥＭＡ  ３０重量部とする以外は、上記製造例１と同様の操作で、ポリマー１３を調製した。得られたポリマー１３は重量平均分子量が５万、構成単位（Ｃ）の割合は１００モル％、ＳＰ値は計算値で９．３であった。
【００８３】
４．１．１４．製造例１４（ポリマー１４の調製）
上記製造例１の２ＨＢＭＡ  １００重量部を、ｉＢＭＡ  ９０重量部、ＭＡＡ  １０重量部とする以外は、製造例１と同様の操作で、ポリマー１４を調製した。得られたポリマー１４は重量平均分子量が５万、構成単位（Ｃ）の割合は１００モル％、ＳＰ値は計算値で９．１であった。
【００８４】
４．１．１５．製造例１５（ポリマー１５の調製）
上記製造例１の２ＨＢＭＡ  １００重量部を、ｔｅｒｔ−ブチルメタクリレート（ｔＢＭＡ）６０重量部、ＨＥＭＡ  ４０重量部とする以外は、上記製造例１と同様の操作で、ポリマー１５を調製した。得られたポリマー１５は重量平均分子量が５万、構成単位（Ｂ）の割合は５８モル％、構成単位（Ｃ）の割合は４２モル％、ＳＰ値は計算値で９．２であった。
【００８５】
４．１．１６．製造例１６（ポリマー１６の調製）
上記製造例１の２ＨＢＭＡ  １００重量部を、ＣＨＭＡ  ７０重量部、ＨＥＭＡ  ３０重量部とする以外は、製造例１と同様の操作で、ポリマー１６を調製した。得られたポリマー１６は重量平均分子量が５万、構成単位（Ｂ）の割合は６４モル％、構成単位（Ｃ）の割合は３６モル％、ＳＰ値は計算値で９．１であった。
表１に各ポリマーの組成を示す。
【００８６】
【表１】
2018104708.tif 000010
なお、表１および表２において、各略号はそれぞれ以下の単量体を示す。
【００８７】
２ＨＢＭＡ：２−ヒドロキシイソブチルメタクリレート
ＣＨＤＭＭＡ：シクロヘキサンジメタノールモノアクリレート
ＨＯ−ＨＨ：２−メタクリロイロキシエチルヘキサヒドロフタル酸
ＦＡ−７１２ＨＭ：４−メタクリロイルオキシ−２，２，６，６−テトラメチルピペリジン
ＤＭＨＰＭＡ：２，２−ジメチル−３−ヒドロキシプロピルメタクリレート
ＥＣＭＡ：メタクリル酸［（３，４−エポキシシクロヘキサン）−１−イル］メチル
ＦＡ−５１１ＡＳ：ジシクロペンテニルアクリレート
ＣＨＭＡ：シクロヘキシルメタクリレート
ｔＢＭＡ：ｔｅｒｔ−ブチルメタクリレート
ＩＢＸＭＡ：イソボルニルメタクリレート
ＨＥＭＡ：２−ヒドロキシエチルメタクリレート
ＭＡＡ：メタクリル酸
ｉＢＭＡ：イソブチルメタクリレート
製造例１〜１６において用いられた単量体を構成する（メタ）アクリル酸由来のＣＯＯＲ基のＲ（単量体（ａ）のＲ2、単量体（ｂ）のＲ4等）をＭＯＰＡＣ  ＰＭ３のＥＦ法によって計算したＸ、Ｙおよび体積を表２に示す。
【００８８】
【表２】
2018104708.tif 000011
【００８９】
４．２．ペースト組成物の作成
上記で調製したポリマー１〜１６、Ｎｉフィラー（平均粒径２００ｎｍ）、およびターピネオール（ＳＰ値：９．２）からなる組成物（配合比：８／１００／７０）を自転・公転ミキサー（商品名「あわとり練太郎」、株式会社シンキー製）で混練した後、さらに３本ロールで混練して、ペースト組成物を得た。
【００９０】
４．３．評価方法
４．３．１．ＳＰ値
ＳＰ値は、OkitsuのΔＦの定数（沖津俊直著、「接着」、第４０巻８号、３４２頁（１９９６年））より算出した。
【００９１】
４．３．２．分子量
分子量は、ゲルパーミッションクロマトグラフィーによる分析を行い、ポリスチレン換算による重量平均分子量より算出した。
装置：ＧＰＣ−８２２０（東ソー(株)製）
カラム：Ｇ７０００ＨＸＬ／７．８ｍｍＩＤ×１本 ＋ ＧＭＨＸＬ／７．８ｍｍＩＤ×２本 ＋ Ｇ２５００ＨＸＬ／７．８ｍｍＩＤ×１本
媒体：テトラヒドロフラン（略称ＴＨＦ）
流速：１．０ｍＬ／ｍｉｎ
濃度：１．５ｍｇ／ｍｌ
注入量：３００μＬ
カラム温度：４０℃
【００９２】
４．３．３．印刷性
ペースト組成物をガラス板に６４０メッシュ、ギャップ０．１ｍｍ、速度３０ｃｍ／秒でスクリーン塗工、乾燥したものの表面粗さ（Ｒａ）を表面粗さ計で測定し、該表面粗さの値を指標として以下の基準にしたがって印刷性を評価した。
【００９３】
Ｒａが０．１５以下である場合：◎
Ｒａが０．１５を超えかつ０．２以下である場合：○
Ｒａが０．２を超えかつ０．２５以下である場合：△
Ｒａが０．２５より大きい場合：×
【００９４】
４．３．４．粘度
ペースト組成物をＥ型粘度計によって２５℃にて粘度の測定を行い、以下の基準にしたがって粘度を評価した。
【００９５】
粘度が３Ｐａ・ｓを超え２０Ｐａ・ｓ以下である場合：◎
粘度が１．５Ｐａ・ｓを超え３Ｐａ・ｓ以下である場合：○
粘度が０．５Ｐａ・ｓ以上１．５Ｐａ・ｓ以下である場合：△
粘度が０．５Ｐａ・ｓ未満である場合：×
【００９６】
４．３．５．分散安定性
調製されたペースト組成物が相分離するか否かを目視評価し、以下の基準にしたがって分散安定性を評価した。
【００９７】
ペースト組成物が３日以上分離しなかった場合：○
ペースト組成物が１〜３日で分離した場合：△
ペースト組成物が１日以内で分離した場合：×
【００９８】
４．３．６．焼成性
窒素雰囲気中７００℃で１時間の焼成（ＴＧ−ＤＴＡ）を行った後における残炭の有無を以下の基準にしたがって目視にて確認して、ポリマーの焼成性を評価した。
【００９９】
残炭がない場合：○
残炭が微量有る場合：△
残炭が無視できない量有る場合：×
【０１００】
４．４．評価結果
評価結果を表３に示す。
【０１０１】
【表３】
2018104708.tif 000012
表３によれば、実施例１ないし１０のペースト組成物は、上記一般式（１）で表される構成単位（Ａ）を２０〜１００モル％（より具体的には７０〜１００モル％）含有する（メタ）アクリル系（共）重合体を含むことにより、適度な粘性および良好な分散安定性を有するため塗工性に優れ、かつ、焼成性および印刷性に優れていることが理解できる。特に、実施例１ないし１０のペースト組成物は、（メタ）アクリル系（共）重合体の代わりにエチルセルロースまたはポリビニルブチラールをそれぞれ使用した場合（比較例１および２）と比較して、焼成性に優れていることが理解できる。
【０１０２】
これに対して、比較例３ないし６のペースト組成物は、（メタ）アクリル系（共）重合体における前記構成単位（Ａ）の割合が７０モル％未満（より具体的には２０モル％未満）であるため、印刷性に劣ることが理解できる。すなわち、比較例３ないし６のペースト組成物は、構成単位（Ａ）の割合が低いため、所望のペースト粘度が発現せず、さらにアクリル由来のエステル基と他の分子との間に相互作用が生じやすい。その結果、分子間の絡み合いが強くなるため、糸曳き性が悪化し、印刷性が悪くなる。